СЫРЬЕВАЯ СМЕСЬ ДЛЯ ИМИТАЦИИ ПРИРОДНОГО КАМНЯ
CRUDE MIXTURE FOR IMITATION OF NATURAL STONE

Изобретение относится к области производства искусственных материалов, имитирующих природные.
Известно, что для имитации природного камня прибегают к припудриванию и затиранию поверхности покрытых водоэмульсионной краской пенопластовых изделий. Припудривание осуществляют просеянным шлаком, угольной или древесной пылью, добавляя блестки [1].
Задача изобретения состоит в увеличении срока службы имитации природного камня, повышении его прочности.
Технический результат достигается тем, что сырьевая смесь для имитации природного камня, включающая угольную пыль и измельченную слюду, дополнительно включает портландцемент, вспученный шунгитовый песок и кварцевый песок при следующем соотношении компонентов, мас.%: угольная пыль 3,0-5,0; измельченная и просеянная через сетку №5 слюда 10,0-15,0; портландцемент 30,0-35,0; вспученный шунгитовый песок 3,0-5,0; кварцевый песок 45,0-49,0.
В таблице приведены составы смеси.
Таблица
Компоненты
Состав, мас.%:
1
2
3
Угольная пыль
5,0
4,0
3,0
Измельченная и просеянная через сетку №5 слюда
10,0
12,5
15,0
Портландцемент
35,0
32,5
30,0
Вспученный шунгитовый песок
5,0
4,0
3,0
Кварцевый песок
45,0
47,0
49,0
Водоцементное отношение
0,8
0,65
0,5
Прочность на сжатие, МПа
8-10
8-10
8-10
Срок службы, лет
~25
~25
~25
Слюду предварительно измельчают и просеивают через сетку №5. Компоненты смеси дозируют в требуемых количествах и смешивают с добавлением воды (при этом водоцементное отношение составляет от 0,5 до 0,8). Из полученной смеси формуют «природный камень» желаемого размера и конфигурации. Затем оставляют изделие до полного отверждения на воздухе при комнатной температуре.
Источники информации
1. Скворцов К.А. Художественная обработка металла, стекла, пластмассы. - М.: Профиздат, 2004. - С.90.